발 명예 는 본 발명 에서 규정 하 는 모든 조건 을 충족 하 여 제조 된 골재 용 슬래그 를 이용 한 것 이 다 . 즉 , 전기 로 슬래그 를 160 ℃ 에서 10 분 간 건조 한 후 2 mm 체로 입 도 분급 을 실시 한 후 표 1 의 배 합비 에 따라 대형 콘크리트 공시체 를 제조 하 여 분 화도 를 측정 하 였으며 , 2 mm 이상 의 입도 를 가진 슬래그 를 이용 하 여 수침 팽창 비 시험 을 실시 하 였 다 . 그 결과 [ 표 2 ] 에 나타낸 바 와 같이 분화 도 경우 는 제로 를 나타내 었 으며 , 본 발명 에서 이루 고자 하 는 분화 도 제 로 값 에 도달 할 수 있 었 다 . 수침 팽창 비 경우 는 0 . 48 로 아스 콘 용 또는 도로 용 골재 로서 활용 할 수 있 는 것 으로 판단 되 었 다 . 또한 , 2 mm 이상 의 전기 로 슬래그 골재 를 사용 하 여 아스 콘 용 골재 로서 의 활용 시 아스팔트 소모량 도 기존 천연 골재 대비 증가 하 지 않 았 다 .